СЫРЬЕВАЯ СМЕСЬ ДЛЯ ИЗГОТОВЛЕНИЯ АГЛОПОРИТА
CRUDE MIXTURE FOR MAKING AGLOPORITE

Изобретение относится к производству искусственных пористых заполнителей бетона.
Известна сырьевая смесь для изготовления аглопорита следующего состава, мас. %: глина огнеупорная 6,0-25,0; топливо 14,0-18,0; диаммоний фосфат 20,0-24,0; глинозем технический 40,0-50,0; полистирол 1,0-2,0 [1].
Задача изобретения состоит в повышении прочности аглопорита.
Технический результат достигается тем, что сырьевая смесь для изготовления аглопорита, содержащая глину огнеупорную, топливо, диаммоний фосфат, глинозем технический, в качестве топлива включает сухой торф и дополнительно содержит кварцевый песок при следующем соотношении компонентов, мас. %: глина огнеупорная 72,0-74,0; сухой торф 2,0-3,0; диаммоний фосфат 4,0-6,0; глинозем технический 2,0-3,0; кварцевый песок 16,0-18,0.
Компоненты дозируют в требуемых количествах, по отдельности измельчают до порошкообразного состояния (остаток не более 2% на сите №063) и смешивают. Полученную смесь увлажняют до 18-23% и формуют из нее гранулы размером 20-40 мм, которые сушат до влажности не более 6% и обжигают при температуре 1220-1260°C.
Источник информации
1. SU 582230, C04B 14/30, 1976.